(57)【要約】【課題】  印刷テープは、森の中や農地で使用され、それが自然と外れて地面に落下し、また風で遠方に飛ばされることがある。  このような場合、プラスチックでは分解されないため、森の中にいつまでも存在することとなり、蓄積するだけでなく、家畜等が食べると悪影響がある。  そこで、適度な柔軟性と生分解性を有し、印刷特性も良好な印刷テープを提供する。【解決手段】  引張特性における伸度が５０〜１０００％である生分解性を有するポリエステル樹脂を主成分とする樹脂からなるテープにインクで印刷したことを特徴とする印刷テープ。【選択図】  なし【特許請求の範囲】
【請求項１】
引張特性における伸度が５０〜１０００％である生分解性を有するポリエステル樹脂を主成分とする樹脂からなるテープにインクで印刷したことを特徴とする印刷テープ。
【請求項２】
更に、樹脂１００重量部に対して、フィラーを１〜１００重量部混合したものである請求項１記載の印刷テープ。
【請求項３】
引張特性における伸度が５０〜１０００％である生分解性を有するポリエステル樹脂（柔軟樹脂グループ）１００重量部に対して、引張特性における伸度が１〜３０％である生分解性ポリエステル樹脂（脆弱樹脂グループ）を２５〜４００重量部混合した樹脂を主成分とする樹脂からなるテープにインクで印刷したことを特徴とする印刷テープ。
【請求項４】
更に、樹脂１００重量部に対して、フィラーを１〜１００重量部混合したものである請求項３記載の印刷テープ。
【発明の詳細な説明】
【技術分野】
【０００１】
本発明は、印刷テープに関するものである。
【背景技術】
【０００２】
印刷テープとは、プラスチックテープに種々の印刷を施し、危険を知らせたり、通路を知らせたり、その他種々の伝達のためのものである。印刷も文字であったり、模様であったり、単に１色塗りというものも存在する。
【０００３】
このような（特許文献１のような）印刷テープは、森の中や農地で使用することも多い。例えば、森の中で簡易に通路や範囲を示すためテープを張った場合、それが自然と外れて地面に落下したり、風で遠方に飛ばされることがある。
このような場合、プラスチックでは分解されないため、森の中にいつまでも存在することとなり、蓄積するだけでなく、家畜等が食べると悪影響がある。
勿論、地球環境に悪いことは言うまでもない。
【特許文献１】特開２００３−１３８５３１
【０００４】
このようなことを防止するため、生分解性のプラスチックが用いられたテープも存在する。この中で、ポリ乳酸のようなものでは延伸が難しく実質的にテープに成型することは難しい。また柔軟なものでは、柔らかすぎるためいわゆるこしがなく使用しずらい。
【発明の開示】
【発明が解決しようとする課題】
【０００５】
そこで、適度な柔軟性と生分解性を有し、印刷特性も良好な印刷テープを提供する。
【課題を解決するための手段】
【０００６】
以上のような現状に鑑み、本発明者は鋭意研究の結果本発明印刷テープを完成したものであり、その特徴とするところは、引張特性における伸度が５０〜１０００％である生分解性を有するポリエステル樹脂を主成分とする樹脂からなるテープにインクで印刷した点にあり、他の態様では、引張特性における伸度が５０〜１０００％である生分解性を有するポリエステル樹脂（柔軟樹脂グループ）１００重量部に対して、引張特性における伸度が１〜３０％である生分解性ポリエステル樹脂（脆弱樹脂グループ）を２５〜４００重量部混合した樹脂を主成分とする樹脂からなるテープにインクで印刷した点にある。
【０００７】
ここで、生分解性を有するポリエステルは、すでに多数知られており、代表的なものはポリ乳酸である。これは、乳酸（ＨＯＣＨＣＨ３ＣＯＯＨ）の自己縮合ポリマーであり、構造式は、ＨＯ（ＣＨＣＨＣＨ３ＣＯＯ）ｎＨである。これは、一般には石油から合成されるのではなく、植物から製造されるものがほとんどである。
また、これ以外の直鎖状のポリエステル（側鎖があってもなくても）も生分解性を有するものがある。例えば、エチレングリコール、プロピレングリコール、ブタンジオール、ヘキサンジオール、オクタンジオール、デカンジオール、グリセリン、トリメチロールプロパンのような多価アルコールと、マロン酸、コハク酸、グルタル酸、アジピン酸、セバシン酸、フマル酸、マレイン酸、ドデカン酸、リンゴ酸、酒石酸、クエン酸等の多価カルボン酸及びこれらの無水物との縮重合物、更に、ラクチドやε−カプロラクトンなどの環状エステルの開環重合物、ヒドロキシ酪酸、ヒドロキシ吉草酸のような縮重合物等がある。これらのコポリマーでも、混合物でもよい。
勿論、これに限定するものでなく、ポリエステルで生分解性を有するものであればよい。
【０００８】
請求項１でいう生分解性のポリエステル樹脂は、引張特性における伸度が５０〜１０００％のポリエステル（柔軟樹脂グループ）をいい、１種でも複数種でもよい。簡単にいうと引張ると破断するまでに相当伸びるものである。このようなものを上記の生分解性ポリエステルから選べばよい。単にポリエステルの種類だけでなく、重合度や重合型（ブロック重合やランダム重合等）等によっても異なるものである。本発明では、分子構造ではなく、この伸度が重要であるため、構造等は特に限定するものではない。
このような柔軟樹脂グループに限定したのは、これ以外では延伸ができずテープにすること自体が困難なためである。
【０００９】
本発明はテープである。ここでいうテープという語は、一般的な概念で使用する。即ち、長尺状で一定幅を持った薄いものである。
【００１０】
更に本発明は、印刷テープであるためインクで印刷を施している。この印刷は、前記した通り、文字、模様、記号等どのようなものでもよく、単に１色塗りでもよい。例えば、谷等の危険を知らせる場合、黄色や赤一色でも警告になる場合がある。
印刷に使用するインクは、どのようなものでもよいが、生分解性のインクが好ましい。また、それ自身は生分解性がなくても環境にやさしいものであってもよい。
【００１１】
本発明には、上記ポリエステル樹脂以外にフィラーを混合してもよい。ここでいうフィラーとは、単なる粉体の増量剤という意味である。有機系と無機系がある。有機系としては、澱粉、ケナフ、竹粉等であり、無機系としては、タルク、シリカ、酸化チタン、炭カル等通常使用されているものでもよい。しかし、発明者の実験によると、タルクが最も優れていた。タルクとは、結晶水を有するマグネシウム、珪素の酸化物であり、結晶核剤となりうるものである。これを添加することによって結晶化を促進するものと考えられる。
この無機フィラーの混合によって、手切れ性（手で容易に切断できる）が向上し、長尺状のものを現場ですぐに手で適切な長さに容易に切断できる。
【００１２】
このフィラーの混合としては、樹脂成分１００重量部に対して、１〜１００重量部である。混合量が増加すれば、延伸した場合に貫通孔があき、空気との接触面積が大きくなり生分解性が向上する。
【００１３】
更に、本発明では、上記した柔軟樹脂グループに、脆弱樹脂グループを混合したものでもよい。脆弱樹脂グループとは、引張特性における伸度が１〜３０％のポリエステルをいい、１種でも複数種でもよい。簡単にいうと引張るとほとんど伸びずに破断するものである。これもすでに市販されたものがあり、上記したものの中では、ポリ乳酸が代表的なものである。
【００１４】
上記した２成分の混合比率は、柔軟樹脂グループ１００重量部に対して、脆弱樹脂グループが２５〜４００重量部が好適である。これは実験によって求めたものである。
【００１５】
この異なる物性のポリエステルの混合物においても、上記同様フィラーを同程度混合してもよい。効果も上記同様である。
【００１６】
本発明に用いる樹脂（請求項１、３）には、上記した成分に更に添加剤を加えてもよい。例えば、顔料、香料、紫外線吸収剤等である。要するに、本発明の趣旨に反しない限り、増量剤や他の樹脂等何を加えてもよいということである。
【００１７】
また、成型後のテープとしては、その引張特性における伸度が１〜４００％、好ましくは１〜２５０％、更に好ましくは１〜１５０％がよい。これは、前記した脆弱グループと、柔軟グループの混合比率で決まるものである。
【００１８】
更に、成型後のテープの引張特性における最大荷重応力が、０．１〜２．０ｇｆ／ｄ、好ましくは、０．１〜１．４ｇｆ／ｄ、であることが望ましい。この値が好ましいのは、弱すぎると印刷テープとして張ったりする場合に切れやすくなり、強すぎると切断することが困難になる。
【発明の効果】
【００１９】
本発明印刷テープには次のような利点がある。
（１）  生分解性であるため、森や農地に放置されても自然に帰るため環境汚染にならない。
（２）  印刷されているため、種々の警告や通知になる。
（３）  主材料がポリエステルであり、石油以外のものから乳酸等として製造可能であり、地球に優しい。
（４）  脆弱グループと柔軟グループを混合したものにおいては、強度と柔軟性が保たれている。
【発明を実施するための最良の形態】
【００２０】
以下好適な実施例に基づいて本発明をより詳細に説明する。
【実施例】
【００２１】
ポリエステル樹脂として次の４つを準備した。
１  ビオノーレ＃１００１（ポリブチレンサクシネート／アジペート：昭和高分子社製：表ではビオと表示）・伸度：３３０％
２  ＧＳ  PlaAZ81T（ポリブチレンサクシネート：三菱化学社製：表ではＧＳと表示）・伸度：２００％
３  エコフレックス（ポリブチレンテレフタレート／アジペート：ＢＡＳＦ社製：表ではエコと表示）・伸度：６５０％
４  レイシアＨ４４０（ポリ乳酸：三井化学社製：表１ではレイシアと表示）・伸度：８％
【００２２】
引張特性における最大荷重及び伸度の測定は、次のような方法で行なった。ポリエステル樹脂の引張特性の測定方法は、ＪＩＳＫ７１１３に従って測定した。また、この成形品の場合、長さ３００ｍｍにカットし、長手方向に４つ折りにし、掴み治具間距離を２００ｍｍとし、２３℃の条件下で、引張速度５０〜１０００ｍｍ／分で測定した。ただし、この場合成形品がテープ状であるため、一般に用いられる標線間距離を掴み治具間距離として伸度を算出した。
【００２３】
計算式
ρ＝Ｆ／ｄ
ここで、ρ：最大荷重応力（ｇｆ／ｄ）
Ｆ：最大荷重時における荷重（ｇｆ）
ｄ：テープのデニール（ｇ／９０００ｍ）
ｌ＝（Ｌ−Ｌ０）／Ｌ０×１００
ｌ＝伸び（％）
Ｌ＝破壊時の標線間距離（ｍｍ）
Ｌ０＝元の標線間距離（ｍｍ）
【００２４】
この４つのポリエステル及び炭カル、タルクを表１のように混合した。タルクとしては、タルクＭＢ（竹原化学社製）を用いた。表１中の数値は重量部である。また、それらの物性及び効果を表２に記載した。
【表１】
2005140939.tif 000002
【００２５】
【表２】
2005140939.tif 000003
なお、成形性は、インフレーション加工時のダイから出た直後の膨らんだ状態が非常に安定のものが◎で、比較的安定が○である。
延伸性は、◎は３倍以上延伸可能、○は３倍程度は可能、△は１〜２倍程度で、×はほとんど延伸できないものである。
印刷性は、◎は良好、○は比較的良好、△は少し問題のあるものである。
比較例１、２は製品ができず、比較はできなかった。
【００２６】
表２の実施例１、２は、柔軟樹脂グループのみであり、伸びが大きい。また、実施例３、４は、少し脆弱樹脂が混合されているがまだ伸びは大きい。
成形性、延伸性、印刷性すべてを総合すると、実施例１３、１４が非常によかった。